(57)【要約】【課題】特定の波長領域の紫外線吸収能及び耐候性、耐加水分解性に優れ、耐衝撃性、耐熱性、色調安定性、透明性に優れた芳香族ポリカーボネート樹脂組成物を用い、蛍光灯などの照明器具に装着することにより飛翔昆虫の誘引性を抑えることのできる照明器具カバーを提供する。【解決手段】（ａ）粘度平均分子量が２０，０００〜５０，０００の芳香族ポリカーボネート樹脂１００重量部、（ｂ）最大吸収波長が３５０〜４００ｎｍであるベンゾトリアゾール系紫外線吸収剤０．１〜１重量部、（ｃ）ベンゾフラノ−２−オン型化合物０．００３〜１重量部、（ｄ）亜リン酸エステル系安定剤０．０１〜２重量部、および（ｅ）フェノール系抗酸化剤０．０１〜２重量部を含有する芳香族ポリカーボネート樹脂組成物を成形してなる照明器具カバー。【選択図】　なし【特許請求の範囲】
【請求項１】
（ａ）粘度平均分子量が２０，０００〜５０，０００の芳香族ポリカーボネート樹脂１００重量部、（ｂ）最大吸収波長が３５０〜４００ｎｍの範囲にあるベンゾトリアゾール系紫外線吸収剤０．１〜１重量部、（ｃ）ベンゾフラノ−２−オン型化合物０．００３〜１重量部、（ｄ）亜リン酸エステル系安定剤０．０１〜２重量部、および（ｅ）フェノール系抗酸化剤０．０１〜２重量部を含有する芳香族ポリカーボネート樹脂組成物を成形してなる照明器具カバー。
【請求項２】
前記（ｃ）ベンゾフラノ−２−オン型化合物が、下記一般式（１）で表される化合物から選ばれることを特徴とする請求項１記載の照明器具カバー
【化１】
2004051885.tif 000007
（式中、ｍは０〜４、ｎは０〜５の整数であり、Ｒ１及びＲ２は、同じまたは異なって、酸素原子、窒素原子、硫黄原子のいずれか１種または２種以上を含んでいてもよい炭素数１〜１８の脂肪族炭化水素基、脂環族炭化水素基、または芳香族炭化水素基を表す。）。
【請求項３】
前記（ｃ）ベンゾフラノ−２−オン型化合物が、３−（３，４−ジメチルフェニル）−５，７−ジ−ｔｅｒｔ−ブチル−ベンゾフラノー２−オンもしくは３−（２，３−ジメチルフェニル）−５，７−ジ−ｔｅｒｔ−ブチル−ベンゾフラノー２−オンまたはそれらの混合物であることを特徴とする請求項１または２に記載の照明器具カバー。
【請求項４】
前記（ｄ）亜リン酸エステル系安定剤が、下記一般式（２）または（３）で示される化合物、またはそれらの混合物から選ばれることを特徴とする請求項１ないし３のいずれかに記載の照明器具カバー。
バー。
【化２】
2004051885.tif 000008
（式中、Ｒ１は置換基を有していてもよい炭素数１〜２０の脂肪族炭化水素基、脂環式炭化水素基又は芳香族炭化水素基を表す。）、
【化３】
2004051885.tif 000009
（式中、Ｒ２〜Ｒ４は、同じまたは異なって、置換基を有してもよい炭素数１〜２０の脂肪族炭化水素基、脂環族炭化水素基または芳香族炭化水素基を表し、ｐ及びｑは、それぞれ０〜４の整数を表す。）。
【請求項５】
照明器具の光源が蛍光灯であることを特徴とする請求項１ないし４のいずれかに記載の照明器具カバー。
【請求項６】
照明器具カバーが、前記芳香族ポリカーボネート樹脂組成物を中空状に連続押出してなる中空状成形品であることを特徴とする請求項１ないし５の何れかに記載の照明器具カバー。
【請求項７】
中空状成形品が、円筒状成形品であることを特徴とする請求項６に記載の照明器具カバー。
【発明の詳細な説明】
【０００１】
【発明の属する技術分野】
本発明は、照明器具カバーに関する。詳しくは、害虫の誘引を阻止する照明器具カバーに存する。
【０００２】
【従来の技術】
飛翔害虫による被害は広く各種産業分野に亘っている。例えば、食品や医療品、包材などの工場、倉庫、店舗では、厳密な品質管理、安全で快適な職場環境が必要であり、なかでも異物である昆虫の混入対策は大きな課題となっている。又一般住宅においても郊外に立地することが多くなったことにも起因するが、ウンカや蛾類などの昆虫の飛来が増えている。
昆虫は灯火中の紫外線領域（特に３６５ｎｍを中心とする３４５〜３８５ｎｍの領域）の光に集まる習性があり、この現象は昆虫の趨光性といわれている。室内で使用する蛍光灯などの照明からも、上記の紫外線領域の光を出しているため室内照明に誘引飛来する昆虫を防止することは極めて困難であった。
しかしながら、この領域の光は人間の目には感じないので、この３６５ｎｍを中心とする領域（主に３４５〜３８５ｎｍ）の紫外線を除去することができれば、人間の目に対する明るさには影響ないが、昆虫の目には暗闇となりその飛来を抑える効果を得ることが出来る。この習性を利用して飛翔昆虫の飛来を阻止する技術が提案されている。
【０００３】
例えば、特開昭６３−１３３９３３号には黄色、黒色などの染料や紫外線吸収剤を微分散させた透明な合成樹脂で透光部を被覆して、波長２００〜５００ｎｍの光を選択的に吸収する害虫誘引阻止材が開示されている。又、特開平９−４７２１５号には、染料ではなく顔料を用いた同様な害虫誘引阻止材が開示されている。これらで使用されている合成樹脂は、アクリル樹脂、ポリエステル樹脂などの透明樹脂である。
【０００４】
芳香族ポリカーボネート樹脂は、熱可塑性樹脂の中でも、強度、剛性が大きく、また耐摩擦磨耗性が優れた樹脂として知られており、自動車部品、各種精密機械部品等に広く用いられている。また、透明性も優れているため、レンズや光学記録媒体などにも使用されている。しかしながら、芳香族ポリカーボネート樹脂は、酸化、熱、光が原因の分子切断による分子量低下及び水蒸気による加水分解が起きやすく、例えば、屋外での使用または蛍光灯照射下での室内使用においては、製品の変色あるいは強度の低下により使用が制限されていた。このため、従来から種々の安定剤が単独であるいは数種組み合わせて用いられているが、必ずしも充分な耐性を有するとはいえなかった。
【０００５】
【発明が解決しようとする課題】
本発明は、かかる事情に鑑みなされたものであって、その目的は、特定の波長領域の紫外線吸収能及び耐候性、耐加水分解性に優れ、耐衝撃性、耐熱性、色調安定性、透明性に優れた芳香族ポリカーボネート樹脂組成物を、蛍光灯などの照明器具に装着することにより飛翔昆虫の誘引性を抑えることのできる照明器具カバーを提供することにある。
【０００６】
【課題を解決するための手段】
本発明者は上記課題を解決するため種々検討し、耐候性、耐加水分解性に優れ、３６５ｎｍ近辺の紫外線の吸収に優れたポリカーボネート樹脂組成物を得ることに成功し本発明を完成した。すなわち、本発明の要旨は、（ａ）粘度平均分子量が２０，０００〜５０，０００の芳香族ポリカーボネート樹脂１００重量部、（ｂ）最大吸収波長が３５０〜４００ｎｍの範囲にあるベンゾトリアゾール系紫外線吸収剤０．１〜１重量部、（ｃ）ベンゾフラノ−２−オン型化合物０．００３〜１重量部、（ｄ）亜リン酸エステル系安定剤０．０１〜２重量部、および（ｅ）フェノール系抗酸化剤０．０１〜２重量部を含有する芳香族ポリカーボネート樹脂組成物を成形してなる照明器具カバーに存する。
【０００７】
【発明の実施の形態】
以下、本発明を詳細に説明する。
本発明に使用される（ａ）芳香族ポリカーボネート樹脂としては、芳香族ジヒドロキシ化合物またはこれと少量のポリヒドロキシ化合物をホスゲンまたは炭酸ジエステル等の炭酸結合を導入し得る化合物と反応させることによって得られる分岐していてもよい熱可塑性芳香族ポリカーボネート重合体または共重合体である。かかる芳香族ポリカーボネートの製造方法については、特に限定されるものではなく、ホスゲン法（界面重合法）あるいは、溶融法（エステル交換法）等公知の方法で製造される。
原料の芳香族ジヒドロキシ化合物としては、具体例的には、例えば、２，２−ビス（４−ヒドロキシフェニル）プロパン［＝ビスフェノールＡ］、２，２−ビス（４−ヒドロキシ−３，５−ジメチルフェニル）プロパン、２，２−ビス（４−ヒドロキシ−３，５−ジエチルフェニル）プロパン、２，２−ビス［４−ヒドロキシ−（３，５−ジフェニル）フェニル］プロパン、２，２−ビス（４−ヒドロキシ−３，５−ジブロモフェニル）プロパン、２，２−ビス（４−ヒドロキシフェニル）ペンタン、２，４’−ジヒドロキシ−ジフェニルメタン、ビス（４−ヒドロキシフェニル）メタン、ビス（４−ヒドロキシ−５−ニトロフェニル）メタン、１，１−ビス（４−ヒドロキシフェニル）エタン、３，３−ビス（４−ヒドロキシフェニル）ペンタン、１，１−ビス（４−ヒドロキシフェニル）シクロヘキサン、ビス（４−ヒドロキシフェニル）スルホン、２，４’−ジヒドロキシジフェニルスルホン、ビス（４−ヒドロキシフェニル）スルフィド、４，４’−ジヒドロキシジフェニルエーテル、４，４’−ジヒドロキシ−３，３’−ジクロロジフェニルエーテル、４，４’−ジヒドロキシ−２，５−ジエトキシジフェニルエーテルなどが例示される。これらの中でも２，２−ビス（４−ヒドロキシフェニル）プロパン［＝ビスフェノールＡ］が好ましい。また、これらの芳香族ジヒドロキシ化合物類は単独で、また必要に応じて２種以上を併用して共重合体とすることもできる。
【０００８】
分岐した芳香族ポリカーボネート樹脂を得るには、フロログルシン、４，６−ジメチル−２，４，６−トリ（４−ヒドロキシフェニル）ヘプテン−２、４，６−ジメチル−２，４，６−トリ（４−ヒドロキシフェニル）ヘプタン、２，６−ジメチル−２，４，６−トリ（４−ヒドロキシフェニル）ヘプテン−３、１，３，５−トリ（４−ヒドロキシフェニル）ベンゼン、１，１，１−トリ（４−ヒドロキシフェニル）エタンなどで示されるポリヒドロキシ化合物、あるいは３，３−ビス（４−ヒドロキシアリール）オキシインドール（＝イサチンビスフェノール）、５−クロルイサチンビスフェノール、５，７−ジクロルイサチンビスフェノール、５−ブロムイサチンビスフェノールなどを、前記芳香族ジヒドロキシ化合物の一部として用いればよく、使用量は、０．０１〜１０モル％であり、好ましくは０．１〜２モル％である。
本発明に使用する（ａ）芳香族ポリカーボネート樹脂としては、好ましくは、２，２−ビス（４−ヒドロキシフェニル）プロパンから誘導されるポリカーボネート樹脂、または２，２−ビス（４−ヒドロキシフェニル）プロパンと他の芳香族ジヒドロキシ化合物とから誘導されるポリカーボネート共重合体が挙げられる。また、芳香族ポリカーボネート樹脂（ａ）としては、単独でも、２種以上の樹脂を混合して用いてもよい。
【０００９】
本発明に用いる（ａ）芳香族ポリカーボネート樹脂は、粘度平均分子量（Ｍｖ）が、２０，０００〜５０，０００の範囲から選ばれる。粘度平均分子量が２０，０００より小さいと、本発明の照明器具カバーを、例えば、押出成形により中空に成形する場合などに、賦型性に問題が生じ、かつ耐衝撃性が不足する畏れがある。またＭｖが、５０，０００より大きいと、流動性が悪くなり、成形温度を上げて成形することになるため、黄変をおこしやすくなるなど成形性に問題が生じる。好ましい粘度平均分子量は２０，０００〜４０，０００であり、より好ましくは２１，０００〜３０，０００である。
なお、本発明において、粘度平均分子量（Ｍｖ）は、塩化メチレンを溶媒として、ウベローデ粘度計によって２５℃の温度で測定した溶液粘度より極限粘度［η］を求め、次式により算出した値である。
【００１０】
【数１】
［η］＝１．２３×１０−４×（Ｍｖ）０．８３
【００１１】
芳香族ポリカーボネート樹脂の分子量を調節する方法は特に限定されるものではなく、公知の方法を採用することが出来る。例えば、芳香族ポリカーボネートを製造する際に、芳香族ジヒドロキシ化合物の一部として一価芳香族ヒドロキシ化合物を用いる。一価芳香族ヒドロキシ化合物としては、例えば、ｍ−及ｐ−メチルフェノール、ｍ−及びｐ−プロピルフェノール、ｐ−ｔｅｒｔ−ブチルフェノール及びｐ−長鎖アルキル置換フェノールなどが挙げられる。
【００１２】
本発明に用いられる（ｂ）紫外線吸収剤は、ベンゾトリアゾール系の構造を有し、最大吸収波長が３５０〜４００ｎｍの範囲にある紫外線吸収剤である。このようなベンゾトリアゾール系紫外線吸収剤としては、具体的には、２−［５−クロロ（２Ｈ）−ベンゾトリアゾール−２−イル］−４−メチル−６−（ｔｅｒｔ−ブチル）フェノール及び２，４−ジ−ｔｅｒｔ−ブチル−６−（５−クロロベンゾトリアゾール）−２−イル）フェノールが挙げられる。
上記の紫外線吸収剤に加えて、さらにその他の紫外線吸収剤を併用することができる。その他の紫外線吸収剤としては、ベンゾフェノン系、サリチル酸フェニル系、ヒンダードアミン系等が挙げられる。ベンゾフェノン系紫外線吸収剤としては、２，４−ジヒドロキシ−ベンゾフェノン、２−ヒドロキシ−４−メトキシ−ベンゾフェノン、２−ヒドロキシ−４−ｎ−オクトキシ−ベンゾフェノン、２−ヒドロキシ−４−ドデシロキシ−ベンゾフェノン、２−ヒドロキシ−４−オクタデシロキシ−ベンゾフェノン、２，２’−ジヒドロキシ−４−メトキシ−ベンゾフェノン、２，２’−ジヒドロキシ−４，４’−ジメトキシ−ベンゾフェノン、２，２’，４，４’−テトラヒドロキシ−ベンゾフェノン等が挙げられる。
サリチル酸フェニル系紫外線吸収剤としては、フェニルサルチレート、２−４−ジｔｅｒｔーブチルフェニル−３，５−ジｔｅｒｔーブチル−４−ヒドロキシベンゾエート等が挙げられる。ヒンダードアミン系紫外線吸収剤としては、ビス（２，２，６，６−テトラメチルピペリジン−４−イル）セバケート等が挙げられる。
また、最大吸収波長が３５０ｎｍ以下のベンゾトリアゾール系紫外線吸収剤を併用しても良い。
紫外線吸収剤としては、上記以外に紫外線の保有するエネルギーを、分子内で振動エネルギーに変換し、その振動エネルギーを、熱エネルギー等として放出する機能を有する化合物が含まれる。さらに、酸化防止剤あるいは着色剤等との併用で効果を発現するもの、あるいはクエンチャーと呼ばれる、光エネルギー変換剤的に作用する光安定剤等も併用することができる。
【００１３】
芳香族ポリカーボネート樹脂組成物中の（ｂ）紫外線吸収剤の量は、（ａ）芳香族ポリカーボネート樹脂１００重量部に対し、０．１〜１重量部であり、好ましくは０．１５〜０．８重量部、さらに好ましくは０．２〜０．６重量部である。（ｂ）紫外線吸収剤の配合量が０．１重量部より少ない場合には、害虫を誘引する紫外線をカットする効果を十分に発揮することができず、一方、１重量部を超える量を添加しても、本発明の目的とする組成物としての改良効果は見られない。
【００１４】
本発明に使用される（ｃ）ベンゾフラノ−２−オン型化合物は、下記一般式（１）で示される構造を有する化合物から選ばれる。
【００１５】
【化４】
2004051885.tif 000002
【００１６】
（式中、ｍは０〜４、ｎは０〜５の整数であり、Ｒ１及びＲ２は、同じまたは異なって、は酸素原子、窒素原子、硫黄原子のいずれか１種または２種以上を含んでいてもよい、炭素数１〜１８の脂肪族炭化水素基、脂環族炭化水素基、または芳香族炭化水素基を表す。）。
（ｃ）ベンゾフラノ−２−オン型化合物は、ポリマー中のアルキルラジカルを捕捉し、自動酸化反応を抑制する効果を有しており、かつ、芳香族ポリカーボネート樹脂組成物の成形加工時に、樹脂の黄変を抑える効果を有する特殊な安定剤である。
【００１７】
上記一般式（１）において、Ｒ１、Ｒ２は、具体的には、アルキル基、アルコキシ基、アルキルアミノ基、シクロアルキル基、アリール基、アリールオキシ基等が挙げられ、好ましくはメチル基、エチル基、プロピル基、ブチル基、ペンチル基、ヘキシル基等の炭素数１〜６のアルキル基である。ｍまたはｎは好ましくは２である。本発明に使用される（ｃ）ベンゾフラノ−２−オン型化合物として、好ましくは３−（３，４−ジメチルフェニル）−５，７−ジ−ｔｅｒｔ−ブチル−ベンゾフラノ−２−オン［上記一般式（１）において、（Ｒ１）ｍが−５，７−ジ−ｔｅｒｔ−ブチル基で、（Ｒ２）ｎが３，４−ジメチル基である化合物］、もしくは３−（２，３−ジメチルフェニル）−５，７−ジ−ｔｅｒｔ−ブチル−ベンゾフラノー２−オン［上記一般式（１）において、（Ｒ１）ｍが−５，７−ジ−ｔｅｒｔ−ブチル基で、（Ｒ２）ｎが２，３−ジメチル基である化合物］またはそれらの混合物である。
【００１８】
樹脂組成物中の（ｃ）ベンゾフラノ−２−オン型化合物の含有量は、芳香族ポリカーボネート樹脂（ａ）１００重量部に対して、０．００３〜１重量部であり、０．００５〜０．５重量部が好ましく、さらに好ましくは０．００７〜０．１重量部である。０．００３重量部より少ない場合には、ポリマー中のアルキルラジカルを捕捉する効果、自動酸化反応を抑制する効果、かつ、成形加工時に黄変を抑える効果が不十分であり、１重量部を超えた量を添加しても、それ以上の効果は得られない。
【００１９】
本発明に用いられる（ｄ）亜リン酸エステル系安定剤（以下、単に「リン系安定剤」ということがある）としては、種々のものが使用可能であるが、耐加水分解性が要求される組成物については、ペンタエリスリトール構造を有する亜リン酸エステル系安定剤の使用は、プレッシャークッカー試験（１２０℃、１００％ＲＨ，５ｈｒ）後に、成形品が白濁する場合があり好ましくない。
本発明において用いられる亜リン酸エステル系安定剤（ｄ）としては、下記一般式（２）および／または（３）で示される亜リン酸エステル系安定剤が好ましい。
【００２０】
【化５】
2004051885.tif 000003
【００２１】
（式中、Ｒ１は、置換基を有してもよい炭素数１〜２０の脂肪族炭化水素基、脂環族炭化水素基、または芳香族炭化水素基を表す。）
【００２２】
【化６】
2004051885.tif 000004
【００２３】
（式中、Ｒ２〜Ｒ４は、それぞれ置換基を有してもよい炭素数１〜２０の脂肪族炭化水素基、脂環族炭化水素基、または芳香族炭化水素基を表し、ｐ及びｑは、それぞれ０〜４の整数を表す。）。
上記式においてＲ１およびＲ２〜Ｒ４で示される基としては、それぞれ例えば、メチル、エチル、プロピル、ブチル、ヘキシル、ノニル、ドデシル基等の分岐していても良い炭素数１〜２０のアルキル基、シクロペンチル、シクロヘキシル基等のシクロアルキル基等の脂肪族炭化水素基またはフェニル、ナフチル基等の芳香族炭化水素基が好ましい。これらの基は、ヒドロキシル基等の置換基で置換されていてもよく、またシクロアルキル、芳香族炭化水素基等の環状の基は更にアルキル基等で置換されていても良い。
【００２４】
上記一般式（２）または（３）の構造を有する亜リン酸エステル系安定剤としては、具体的には、例えば、トリス（ノニルフェニル）ホスファイト、トリフェニルホスファイト、トリス（２，４−ジ−ｔｅｒｔ−ブチルフェニル）ホスファイト、２，２−メチレンビス（４，６−ジ−ｔｅｒｔ−ブチルフェニル）オクチルホスファイト、トリス（エチルフェニル）ホスファイト、トリス（ブチルフェニル）ホスファイト及びトリス（ヒドロキシフェニル）ホスファイトなどがあげられる。これらのうち、トリス（２，４−ジ−ｔｅｒｔ−ブチルフェニル）ホスファイト、２，２−メチレンビス（４，６−ジ−ｔｅｒｔ−ブチルフェニル）オクチルホスファイトが好ましい。
【００２５】
樹脂組成物中の、（ｄ）亜リン酸エステル系安定剤の含有量は、芳香族ポリカーボネート樹脂（ａ）１００重量部に対して０．０１〜２重量部、好ましくは０．０２〜１重量部である。含有量が０．０１重量部より少ないと、安定剤としての効果が不十分であり、一方、２重量部を超えて添加してもそれ以上の安定剤としての効果は得られない。
（ｄ）リン系安定剤を用いることで耐候性、耐衝撃性、透明性、色調安定性に優れた芳香族ポリカーボネート樹脂組成物が得られるが、このリン系安定剤に加えて、さらにフェノール系抗酸化剤を配合することにより、さらなる耐候性、色調安定性が優れたポリカーボネート樹脂組成物を得ることができる。
【００２６】
本発明に使用される（ｅ）フェノール系抗酸化剤としては，特に制限はないがヒンダードフェノール系が好適に用いられる。代表的な例としては、例えば、ペンタエリスリト−ルテトラキス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネート、チオジエチレンビス［３−（３，５−ジ−ｔｅｒｔ−ブチル−４−ヒドロキシフェニル）プロピオネート］、Ｎ，Ｎ’−ヘキサン−１，６−ジイルビス［３−（３，５−ジ−ｔｅｒｔ−ブチル−４−ヒドロキシフェニルプロピオナミド］、２，４−ジメチル−６−（１−メチルペンタデシル）フェノール、ジエチル［［３，５−ビス（１，１−ジメチルエチル）−４−ヒドロキシフェニル］メチル］ホスフォエート、３，３’，３”，５，５’，５”−ヘキサ−ｔｅｒｔ−ブチル−ａ，ａ’，ａ”−（メシチレン−２，４，６−トリイル）トリ−ｐ−クレゾール、４，６−ビス（オクチルチオメチル）−ｏ−クレゾール，エチレンビス（オキシエチレン）ビス［３−（５−ｔｅｒｔ−ブチル−４−ヒドロキシ−ｍ−トリル）プロピオネート］、ヘキサメチレンビス［３−（３，５−ジ−ｔｅｒｔ−ブチル−４−ヒドロキシフェニル）プロピオネート］、１，３，５−トリス（３，５−ジ−ｔｅｒｔ−ブチル−４−ヒドロキシベンジル）−１，３，５−トリアジン−２，４，６（１Ｈ，３Ｈ，５Ｈ）−トリオン、２，６−ジ−ｔｅｒｔ−ブチル−４−（４，６−ビス（オクチルチオ）−１，３，５−トリアジン−２−イルアミノ）フェノール等が挙げられる。
【００２７】
上記のうちで，特にペンタエリスリト−ルテトラキス［３−（３，５−ジ−ｔｅｒｔ−ブチル−４−ヒドロキシフェニル）プロピオネート］、オクタデシル−３−（３，５−ジ−ｔｅｒｔ−ブチル−４−ヒドロキシフェニル）プロピオネートが好ましい。これらのフェノール系抗酸化剤は、チバ・スペシャルテイ・ケミカルズ社より、商品名「イルガノックス１０１０」及び「イルガノックス１０７６」として市販されており、容易に入手することができる。
樹脂組成物中の（ｅ）フェノール系抗酸化剤の含有量は、芳香族ポリカーボネート樹脂（ａ）１００重量部に対して０．０１〜２重量部、好ましくは０．０２〜１重量部である。含有量が０．０１重量部より少ない場合には、抗酸化剤としての効果が不十分であり、一方、２重量部を超えて添加してもそれ以上の抗酸化剤としての効果は得られない。
【００２８】
本発明に使用されるポリカーボネート樹脂組成物には、上記（ａ）〜（ｅ）成分の他に、さらに（ｆ）離型剤を添加することができる。
本発明に用いられる（ｆ）離型剤は、脂肪族カルボン酸、脂肪族カルボン酸エステル、数平均分子量２００〜１５０００の脂肪族炭化水素化合物、ポリシロキサン系シリコーンオイルから選ばれた少なくとも１種の化合物である。これらの中で、脂肪族カルボン酸、脂肪族カルボン酸エステルから選ばれた少なくとも１種が好ましく、脂肪族カルボン酸エステル、特に飽和脂肪族カルボン酸エステルが好ましく用いられる。
脂肪族カルボン酸としては、飽和又は不飽和の脂肪族モノカルボン酸、ジカルボン酸又はトリカルボン酸を挙げることができる。ここで脂肪族カルボン酸は、脂環式カルボン酸も包含する。このうち好ましい脂肪族カルボン酸は、炭素数６〜３６のモノ又はジカルボン酸であり、炭素数６〜３６の脂肪族飽和モノカルボン酸がさらに好ましい。このような脂肪族カルボン酸の具体例としては、パルミチン酸、ステアリン酸、吉草酸、カプロン酸、カプリン酸、ラウリン酸、アラキン酸、ベヘン酸、リグノセリン酸、セロチン酸、メリシン酸、テトラトリアコンタン酸、モンタン酸、グルタル酸、アジピン酸、アゼライン酸等を挙げることができる。
【００２９】
離型剤として使用される脂肪族カルボン酸エステルを構成する脂肪族カルボン酸成分としては、前記脂肪族カルボン酸と同じものが使用できる。一方、脂肪族カルボン酸エステルを構成するアルコール成分としては、飽和又は不飽和の１価アルコール、飽和又は不飽和の多価アルコール等を挙げることができる。これらのアルコールは、フッ素原子、アリール基等の置換基を有していてもよい。これらのアルコールのうち、炭素数３０以下の１価又は多価の飽和アルコールが好ましく、さらに炭素数３０以下の脂肪族飽和１価アルコール又は多価アルコールが好ましい。ここで脂肪族アルコールは、脂環式アルコールも包含する。
これらのアルコールの具体例としては、オクタノール、デカノール、ドデカノール、ステアリルアルコール、ベヘニルアルコール、エチレングリコール、ジエチレングリコール、グリセリン、ペンタエリスリトール、２，２−ジヒドロキシペルフルオロプロパノール、ネオペンチレングリコール、ジトリメチロールプロパン、ジペンタエリスリトール等を挙げることができる。これらの脂肪族カルボン酸エステルは、不純物として脂肪族カルボン酸及び／又はアルコールを含有していてもよく、複数の化合物の混合物であってもよい。
【００３０】
脂肪族カルボン酸エステルの具体例としては、蜜ロウ（ミリシルパルミテートを主成分とする混合物）、ステアリン酸ステアリル、ベヘン酸ベヘニル、ベヘン酸オクチルドデシル、グリセリンモノパルミテート、グリセリンモノステアレート、グリセリンジステアレート、グリセリントリステアレートペンタエリスリトールモノパルミテート、ペンタエリスリトールモノステアレート、ペンタエリスリトールジステアレート、ペンタエリスリトールトリステアレート、ペンタエリスリトールテトラステアレートを挙げることができる。特に好ましいのはステアリン酸ステアリル、ベヘン酸ベヘニルである。
（ｆ）離型剤の添加量は、芳香族ポリカーボネート樹脂１００重量部に対して０．０１〜１重量部であり、好ましくは０．０３〜０．５重量部である。離型剤の量が１重量部を超えると耐加水分解性の低下、射出成形時の金型汚染等の虞があり、０．０１重量部より少ないと離型不良を起こし易い。該離型剤は１種でも使用可能であるが、複数併用して使用することもできる。
【００３１】
本発明の芳香族ポリカーボネート樹脂組成物の製造方法としては、特に制限はなく、例えば、（ａ）芳香族ポリカーボネート樹脂、（ｂ）紫外線吸収剤、（ｃ）ベンゾフラノ−２−オン型化合物、（ｄ）亜リン酸エステル系安定剤、および（ｅ）フェノール系抗酸化剤、さらに必要に応じて（ｆ）離型剤を、一括溶融混練する方法、あるいは（ａ）芳香族ポリカーボネート樹脂、（ｂ）紫外線吸収剤、（ｄ）亜リン酸エステル系安定剤を予め混練後、（ｃ）ベンゾフラノ−２−オン型化合物、（ｅ）フェノール系抗酸化剤、さらに必要に応じて（ｆ）離型剤を配合し、溶融混練する方法などが挙げられる。
本発明の芳香族ポリカーボネート樹脂組成物には、上記の（ａ）〜（ｆ）の成分の他に、芳香族ポリカーボネート樹脂に通常添加されるそれ自体公知の添加剤、例えば顔料、染料などを適宜配合することができる。
【００３２】
本発明の照明器具カバーの形状は特に限定されるものではなく、また、上述の芳香族ポリカーボネート樹脂組成物から、照明器具カバーを成形する方法も特に限定されるものではない。しかし、本発明の照明器具カバーは、光源から発生する波長３６５ｎｍを中心とする領域の紫外線を除去して照明器具に誘引される飛翔昆虫の飛来を防止することを目的とするものであるから、光源を内蔵し、可及的に光源からの直接光が照明器具外に漏出しない構造を有するものとする必要がある。
【００３３】
本発明の照明器具カバーの好ましい１例としては、光源を内蔵し得る中空状の形状が挙げられる。例えば、上記の芳香族ポリカーボネート樹脂組成物を、円筒状に連続押出成形することにより、チューブ状の成形品を得ることができる。チューブの厚みは３ｍｍ以下であることが好ましい。なお、後述の実施例から明らかなように、本発明によれば、３ｍｍの肉厚における波長４００ｎｍの光線透過率が１％以下の照明器具カバーを得ることが出来る。このチューブを所定の長さに切断し、さらに保持板およびホルダーを用いて蛍光灯カバーチューブとして好適に用いられる。
この様にカバーチューブ内に蛍光灯を内蔵した照明器具は、昆虫が好んで集まってくる３６５ｎｍ付近（主に３４５〜３８５ｎｍの波長領域）の紫外線をカットすることができるので、昆虫の飛来を抑えることができ、また、材料の耐衝撃性に優れているので、蛍光灯落下時にガラス等の飛散を抑えることができる。
本発明の照明器具カバーは、上記円筒状或いはチューブ状に限られるものではなく、角形、Ｕ字型、グローブ等種々の形状に成形される。また、本発明の照明器具カバーは、紫外線の放出が多い蛍光灯を光源とする照明器具のカバーとして特に好適であるが、他の光源を用いた照明器具にも適用し得ることは言うまでもない。
【００３４】
【実施例】
以下、本発明を実施例により更に詳細に説明するが、本発明はその要旨を越えない限り、以下の実施例に限定されるものではない。
なお、実施例および比較例において用いた原材料、及び材料及び成形体の物性測定或いは試験方法は次に記載の通りである。
（１）ポリカーボネート樹脂−１：粘度平均分子量が２５，０００のポリ−４，４−イソプロピリデンジフェニルカーボネート。
（２）ポリカーボネート樹脂−２：粘度平均分子量が１８，０００のポリ−４，４−イソプロピリデンジフェニルカーボネート。
（３）紫外線吸収剤−１：２−［５―クロロ（２Ｈ）−ベンゾトリアゾール−２−イル］−４−メチル−６−ｔｅｒｔ−ブチルフェノール（最大吸収波長：３５３ｎｍ）。
（４）紫外線吸収剤−２：２−（２Ｈ−ベンゾトリアゾール−２−イル）−４−（１，１，３，３，−テトラメチルブチル）フェノール（最大吸収波長：３４３ｎｍ）。
（５）紫外線吸収剤−３：２−（２Ｈ−ベンゾトリアゾール−２−イル）−４，６−ビス（１−メチル−１−フェニルエチル）フェノール（最大吸収波長：３４３ｎｍ）。
【００３５】
（６）ベンゾフラノ−２−オン型化合物：３−（３，４−ジメチルフェニル）−５，７−ジ−ｔｅｒｔ−ブチル−ベンゾフラノ−２−オン、（商品名：ＨＰ−１３６、チバ・スペシャリティ・ケミカルズ社製）。
（７）リン系安定剤−１：トリス（２，４―ジ−ｔｅｒｔ−ブチルフェニル）ホスファイト。
（８）リン系安定剤−２：２，２−メチレンビス（４，６−ジ−ｔｅｒｔ−ブチルフェニル）オクチルホスファイト。
（９）フェノール系抗酸化剤：ペンタエリスリトールテトラキス［３−（３，５−ジ−ｔｅｒｔ−ブチル−４−ヒドロキシフェニル）プロピオネート］，（商品名：ＩＲＧＡＮＯＸ１０１０，チバ・スペシャルテイ・ケミカルズ社製）。
（１０）離型剤−１；ステアリン酸ステアリル
（１１）離型剤−２：ベヘン酸ベヘニル
【００３６】
（Ａ）紫外線吸収剤の最大吸収波長：紫外線吸収剤をトルエンに溶解し、分光光度計ＵＶ−３１００ＰＣ（（株）島津製作所製）を用いて、ＪＩＳ−Ｋ７３６１に準拠して測定した。
（Ｂ）初期黄変度（ＹＩ）：日本製鋼所（株）製Ｊ−５０ＥＰ成形機を用いて厚さ３ｍｍのプレートを２９０℃で通常成形した。得られた成形品（プレート）について、分光式色彩計ＳＥ−２０００（商品名，日本電色工業（株）製）で測定した。
（Ｃ）ＵＶカット波長：日本製鋼所（株）製Ｊ−５０ＥＰ成形機を用いて厚さ１ｍｍのプレートを成形し、この成形品（プレート）を用いて分光光度計ＵＶ−３１００ＰＣ（（株）島津製作所製）を用いて、ＪＩＳ−Ｋ７３６１に準拠して測定した。
【００３７】
（Ｄ）耐加水分解性：厚さ３ｍｍの成形品（プレート）を用い、プレッシャークッカー試験（１２０℃、ＲＨ１００％、５ｈｒ）を行い、試験前後の曇り度合いを観察し、下記基準で評価した。
○：試験後プレートは白濁せず。　×：試験後プレートは白濁した。
（Ｅ）円筒状異形押出品の成形性：厚み１ｍｍ，外径４１ｍｍの円筒状の筒を２９０℃で連続押出成形により製造した際の成形性をチェックし、下記基準で評価した。
○：成形性問題なし。　×：成形時に不良発生。
（Ｆ）昆虫誘引性：円筒状に連続押出した厚み１ｍｍ、外径４１ｍｍの円筒状成形品内に、保持板およびホルダーを用いて蛍光灯を取り付け、密閉した照明器具を用い、下記基準で飛翔昆虫の誘引性を評価した。
○：飛翔昆虫は誘引せず（蛍光灯に近寄らず）。　×：飛翔昆虫が誘引された（蛍光灯に近づいた）。
（Ｇ）４００ｎｍでの透過率：厚さ３ｍｍの成形品（プレ−ト）を用い、分光光度計ＵＶ−３１００ＰＣ（（株）島津製作所）を用いて、ＪＩＳ−Ｋ７３６１に準拠して波長４００ｎｍにおける透過率を測定した。
【００３８】
実施例１〜５及び比較例１〜５
表１、表２に示す配合処方で、原料を秤量しタンブラーによって２０分混合した後、４０ｍｍφ単軸押出機によって、シリンダー温度２９０℃でペレット化した。得られたペレットを用い、射出成形機にて、シリンダー温度２９０℃にて１ｍｍおよび３ｍｍ厚プレートを通常成形し、各種の評価を行った。さらに、ペレットを円筒状に連続押出を行って１ｍｍ厚、外径４１ｍｍの円筒状成形品を作成し、成形性を確認した。さらに、この円筒状成形品を長さ１１９０ｍｍに切断したものを、蛍光灯カバーチューブとして、保持板およびホルダーを用いて蛍光灯に取り付け、飛翔昆虫の誘引性を評価した。
評価結果を表１、表２に示した。
【００３９】
【表１】
2004051885.tif 000005
【００４０】
【表２】
2004051885.tif 000006
【００４１】
【発明の効果】
本発明に係わる芳香族ポリカーボネート樹脂組成物を成形して得られるカバーを装着した照明器具は、蛍光灯などの光源から発せられる、紫外線吸吸収能が良好であるため、昆虫の誘引を阻止し、飛翔昆虫による被害を防止することができる。また、紫外線により惹起される物品の変退色や品質劣化を防止することも出来る。本発明のカバーの材料は、透明性、耐候性、耐加水分解性に優れ、さらに耐衝撃性、耐熱性、色調安定性に優れているので、本発明のカバーを装着した照明器具は、蛍光灯等の光源の破損時のガラスの飛散を防止することができる。